(57)【要約】      （修正有）【課題】  溶媒への溶解度が大きく、高い生産効率を達成可能な光記録材料及び光記録媒体を提供する。【解決手段】  光の照射により情報の記録が可能な光記録媒体に用いられる光記録材料であって、下記一般式（１）で表されるスクワリリウム化合物の塩からなる色素を含有する。2006150856.tif 000016［式中、Ａは特定の基を示し、Ｘ−は活性水素が脱離して形成される基を示し、Ｒ１及びＲ２はそれぞれ独立に水素、ハロゲン、アルキル基又はアリール基を示し、Ｍは金属を示し、ｍは２又は３を示す。］【選択図】なし【特許請求の範囲】
【請求項１】
光の照射により情報の記録が可能な光記録媒体に用いられる光記録材料であって、
下記一般式（１）で表されるスクワリリウム化合物の塩からなる色素を含有する光記録材料。
【化１】
2006150856.tif 000013
［式中、Ａは下記一般式（２１）、（２２）、（２３）、（２４）又は（２５）で表される１価の基を示し、Ｘ−は活性水素が脱離して形成される１価の基を示し、Ｒ１及びＲ２はそれぞれ独立に水素原子、ハロゲン原子、置換基を有していてもよいアルキル基又は置換基を有していてもよいアリール基を示し、Ｍは金属原子を示し、ｍは２又は３を示す。
【化２】
2006150856.tif 000014
式（２１）、（２２）、（２３）、（２４）及び（２５）中、Ｑ１、Ｑ２、Ｑ３、Ｑ４及びＱ５はそれぞれ独立に置換基を有していてもよい芳香族環を構成する原子群を示し、Ｒ３及びＲ４はそれぞれ独立に置換基を有していてもよいアルキル基又は置換基を有していてもよいベンジル基を示し、Ｒ５は置換基を有していてもよいアルキル基又は置換基を有していてもよいアルコキシ基を示す。］
【請求項２】
前記Ｘ−が、−Ｏ−、−ＣＯＯ−、−ＳＯ３−又は−ＰＯ３−で表される１価の基である、請求項１に記載の光記録材料。
【請求項３】
前記Ａが下記一般式（２１ａ）又は（２１ｂ）で表される１価の基である、請求項１又は２に記載の光記録材料。
【化３】
2006150856.tif 000015
［式（２１ａ）及び（２１ｂ）中、Ｒ３及びＲ４はそれぞれ独立に置換基を有していてもよいアルキル基又は置換基を有していてもよいベンジル基を示し、Ｒ５は置換基を有していてもよいアルキル基又は置換基を有していてもよいアルコキシ基を示し、Ｒ６、Ｒ７及びＲ８はそれぞれ独立に置換基を有していてもよいアルキル基、置換基を有していてもよいアルコキシ基、シアノ基又はハロゲン原子を示し、ｎ１は０〜４の整数を示し、ｎ２は０〜４の整数を示し、ｎ３は０〜２の整数を示す。但し、同一分子中の複数のＲ６、Ｒ７及びＲ８はそれぞれ互いに同一でも異なっていてもよい。］
【請求項４】
請求項１〜３の何れか一項に記載の光記録材料を含んだ記録層を備え、光の照射により情報の記録が可能な光記録媒体。
【発明の詳細な説明】
【技術分野】
【０００１】
本発明は、光の照射により情報の記録を行う光記録媒体に用いられる光記録材料、並びに光記録媒体に関する。
【背景技術】
【０００２】
光記録媒体としてはすでに、ＣＤ−Ｒ（追記型ＣＤ）やＤＶＤ−Ｒ（追記型ＤＶＤ）等の光記録ディスクが広く普及しているが、記録密度のさらなる高密度化のため、その記録・再生光の短波長化が進められている。例えば、ＣＤ−Ｒの現行の記録・再生波長は７８０ｎｍであるが、次世代のＣＤ−ＲやＤＶＤ−Ｒでは６３５〜６８０ｎｍまで短波長化される。このような短波長の光に対応するための光記録媒体として、例えば、スクワリリウム化合物を色素として含有する光記録材料で記録層を形成させたものが知られている（例えば、特許文献１〜４。）。
【特許文献１】国際公開第０１／４４２３３号パンフレット
【特許文献２】国際公開第０１／４４３７５号パンフレット
【特許文献３】特開２００２−２３４２５９号公報
【特許文献４】特開２００２−３７０４５２号公報
【発明の開示】
【発明が解決しようとする課題】
【０００３】
しかしながら、従来の光記録材料に用いられている色素は、汎用的な溶媒への溶解度が小さいという問題があった。溶媒への溶解度が低いと、基板上に記録層を形成する際に用いる塗布液中の色素の濃度を高めることができないため、光記録媒体の生産効率が低下する。
【０００４】
そこで、本発明は、溶媒への溶解度が大きく、高い生産効率を達成可能な光記録材料及びこれを用いた光記録媒体を提供することを目的とする。
【課題を解決するための手段】
【０００５】
上記課題を解決するため、本発明は、光の照射により情報の記録が可能な光記録媒体に用いられる光記録材料であって、下記一般式（１）で表されるスクワリリウム化合物の塩からなる色素を含有することを特徴とするものである。このような特定の構造を有する塩からなる色素は、溶媒への溶解度が大きく、これを用いて光記録媒体を製造する際に高い生産効率を達成できる。
【０００６】
【化１】
2006150856.tif 000002
【０００７】
式（１）中、Ａは下記一般式（２１）、（２２）、（２３）、（２４）又は（２５）で表される１価の基を示し、Ｘ−は活性水素が脱離して形成される１価の基を示し、Ｒ１及びＲ２はそれぞれ独立に水素原子、ハロゲン原子、置換基を有していてもよいアルキル基又は置換基を有していてもよいアリール基を示し、Ｍは金属原子を示し、ｍは２又は３を示す。
【０００８】
【化２】
2006150856.tif 000003
【０００９】
式（２１）、（２２）、（２３）、（２４）及び（２５）中、Ｑ１、Ｑ２、Ｑ３、Ｑ４及びＱ５はそれぞれ独立に置換基を有していてもよい芳香族環を構成する原子群を示し、Ｒ３及びＲ４はそれぞれ独立に置換基を有していてもよいアルキル基又は置換基を有していてもよいベンジル基を示し、Ｒ５は置換基を有していてもよいアルキル基又は置換基を有していてもよいアルコキシ基を示す。
【００１０】
上記式（１）におけるＸ−は、−Ｏ−、−ＣＯＯ−、−ＳＯ３−又は−ＰＯ３−で表される１価の基であることが好ましい。これにより、金属との塩を形成することが容易で、また、溶媒への溶解性も特に優れる。
【００１１】
上記式（１）におけるＡは、下記一般式（２１ａ）又は（２１ｂ）で表される１価の基であることが好ましい。これにより、溶媒への溶解性がより一層優れる。
【００１２】
【化３】
2006150856.tif 000004
【００１３】
式（２１ａ）及び（２１ｂ）中、Ｒ３及びＲ４はそれぞれ独立に置換基を有していてもよいアルキル基又は置換基を有していてもよいベンジル基を示し、Ｒ５は置換基を有していてもよいアルキル基又は置換基を有していてもよいアルコキシ基を示し、Ｒ６、Ｒ７及びＲ８はそれぞれ独立に置換基を有していてもよいアルキル基、置換基を有していてもよいアルコキシ基、シアノ基又はハロゲン原子を示し、ｎ１は０〜４の整数を示し、ｎ２は０〜４の整数を示し、ｎ３は０〜２の整数を示す。但し、同一分子中の複数のＲ６、Ｒ７及びＲ８はそれぞれ互いに同一でも異なっていてもよい。
【００１４】
本発明の光記録媒体は、上記本発明の光記録材料を含んだ記録層を備え、光の照射により情報の記録が可能な光記録媒体である。この光記録媒体は、本発明の光記録材料を用いていることによって安価に製造することが可能であり、また、耐光性、信頼性、反射率及びジッタの何れについても高いレベルを達成できる。
【発明の効果】
【００１５】
本発明によれば、溶媒への溶解度が大きく、高い生産効率を達成可能な光記録材料及びこれを用いた光記録媒体が提供される。
【発明を実施するための最良の形態】
【００１６】
以下、必要に応じて図面を参照しつつ、本発明の好適な実施形態について詳細に説明する。なお、図面中、同一又は相当する要素には同一符号を付すこととし、重複する説明は省略する。
【００１７】
（光記録材料）
本発明の光記録材料は、スクワリリウム化合物と金属とで形成された塩であって、上記一般式（１）で表されるものを色素として含有する。
【００１８】
式（１）において、Ａは上記一般式（２１）、（２２）、（２３）、（２４）又は（２５）で表される１価の基を示す。上記式（２１）、（２２）、（２３）、（２４）及び（２５）中、Ｑ１、Ｑ２、Ｑ３、Ｑ４及びＱ５はそれぞれ独立に置換基を有していてもよい芳香族環を構成する原子群を示し、Ｒ３及びＲ４はそれぞれ独立に置換基を有していてもよいアルキル基又は置換基を有していてもよいベンジル基を示し、Ｒ５は置換基を有していてもよいアルキル基又は置換基を有していてもよいアルコキシ基を示す。
【００１９】
Ｑ１、Ｑ２、Ｑ３、Ｑ４及びＱ５で表される芳香族環としては、いわゆる芳香族性を有する環状構造を構成するものであれば特に制限はなく、例えば、ベンゼン環、ナフタレン環、アントラセン環等が挙げられる。あるいは、窒素原子、酸素原子、硫黄原子等のヘテロ原子を含む複素環又は縮合複素環であってもよい。また、これら芳香族環はアルキル基、アルコキシ基、シアノ基、ハロゲン原子等で置換されていてもよい。
【００２０】
式（２１）において、Ｒ３及びＲ４は置換基を有していてもよいアルキル基又は置換基を有していてもよいベンジル基を示し、Ｒ５は置換基を有していてもよいアルキル基又は置換基を有していてもよいアルコキシ基を示す。特に、感度やジッタ等に優れる点から、Ｒ３及びＲ４のうち少なくとも一方が置換基を有していてもよいベンジル基であることが好ましく、Ｒ３及びＲ４の双方が置換基を有していてもよいベンジル基であることが更に好ましい。
【００２１】
式（１）において、Ｘ−は活性水素を有する置換基から１個の活性水素が脱離して形成される、負電荷を有する１価の基を示す。より具体的には、Ｘ−としては、水酸基（−ＯＨ）、カロボキシ基（−ＣＯＯＨ）、スルホ基（−ＳＯ３Ｈ）及びリン酸基（−ＰＯ３Ｈ）のような活性水素を有する基から、それぞれの活性水素が脱離して形成される−Ｏ−、−ＣＯＯ−、−ＳＯ３−又は−ＰＯ３−で表される１価の基が好ましい。
【００２２】
式（１）において、Ｒ１及びＲ２はそれぞれ独立に、水素原子、置換基を有していてもよいアルキル基又は置換基を有していてもよいアリール基を示す。アルキル基としては、例えば、直鎖状若しくは分岐状で炭素数１〜６のアルキル基や、炭素数３〜８の環状アルキル基、あるいはこれらがアリール基で置換されたベンジル基等のアラルキル基が挙げられる。また、アリール基としては、フェニル基、ナフチル基、アントリル基、アズレニル基等が挙げられる。
【００２３】
また、式（１）においてＭとして表される金属原子としては、Ａｌ、Ｎｉ、Ｃｏ、Ｃｕ、Ｚｎ、Ｆｅ、Ｃｒ、Ｍｎ、Ｉｒ、Ｖ等が挙げられ、これらの中でもＡｌ、Ｎｉ、Ｃｏ及びＣｕからなる群より選ばれるものが好ましい。スクワリリウム化合物の塩において、この金属原子は、ｍ価（ｍは２又は３）のカチオンの状態でスクワリリウム化合物のアニオンとの塩を形成している。
【００２４】
式（１）におけるＡは、上記一般式（２１ａ）又は（２１ｂ）で表される１価の基であることがより好ましい。式（２１ａ）及び（２１ｂ）において、Ｒ３、Ｒ４及びＲ５は式（２１）について説明したのと同義であり、Ｒ６、Ｒ７及びＲ８はそれぞれ独立に置換基を有していてもよいアルキル基、置換基を有していてもよいアルコキシ基、シアノ基又はハロゲン原子を示し、ｎ１は０〜４の整数を示し、ｎ２は０〜４の整数を示し、ｎ３は０〜２の整数を示す。
【００２５】
式（１）で表されるスクワリリウム化合物の塩は、例えば、スクワリリウム化合物（活性水素が脱離していない中性の化合物）と金属化合物とを、酢酸等の酸触媒の存在下、溶媒中で反応させることにより、得られる。この反応は室温で行ってもよいし、１２０度程度まで加熱しながら行ってもよい。また、反応時間は１〜１５時間程度が好ましい。
【００２６】
塩の合成に用いる金属化合物としては、Ａｌ、Ｃｏ、Ｎｉ、Ｃｕ等の金属を含有する金属化合物であって、これら金属とフッ素、臭素、塩素、ヨウ素等とのハロゲン塩、およびこれら金属と蟻酸、酢酸等とのカルボン酸塩等が挙げられる。また、塩の合成に用いる溶媒としては、アルコール系溶媒、脂肪族炭化水素系溶媒、ケトン系溶媒、エステル系溶媒、エーテル系溶媒、芳香族系溶媒、ハロゲン系溶媒等が挙げられる。
【００２７】
塩の合成に用いるスクワリリウム化合物は、例えば上述した特許文献４に記載のような、従来公知の方法にしたがって合成することができる。例えば、式（１）で表され、Ａが式（２１）で表される１価の基である塩を形成するスクワリリウム化合物（下記一般式（８）で表されるスクワリリウム化合物（８））の場合、下記の反応式（Ｓ１）、（Ｓ２）及び（Ｓ３）にしたがって合成することができる。
【００２８】
【化４】
2006150856.tif 000005
【００２９】
反応式（Ｓ１）では、化合物（３）と、これの０．５〜２倍当量（モル）の化合物（４）とを、溶媒中、必要に応じて塩基触媒の存在下で、室温〜４０℃で１５時間反応させることで、中間体としての化合物（５）が生成する。塩基触媒としては、炭酸カリウム、炭酸ナトリウム、水酸化カリウム等の無機塩基や、トリエチルアミン、ナトリウムメトキシド等の有機塩基を用いることができる。溶媒としては、メタノール、エタノール、ジメチフホルムアミド等が用いられる。
【００３０】
続いて、反応式（Ｓ２）に示すように、反応式（Ｓ１）で生成した化合物（５）を、塩基性又は酸性の溶媒中で、室温〜４０℃で３０分〜１５時間反応させることで、化合物（６）を得る。塩基性の溶媒としては、炭酸カリウム水溶液、炭酸ナトリウム水溶液、水酸化カリウム水溶液等が、酸性の溶媒としては、塩酸及びジメチルホルムアミドからなる混合溶媒や、塩酸及びジメチルスルホキシドからなる混合溶媒等が用いられる。
【００３１】
更に、反応式（Ｓ３）に示すように、化合物（６）とこれの０．５〜２倍当量（モル）の化合物（７）とを反応させることで、スクワリリウム化合物（８）が得られる。この反応は、溶媒中、必要に応じて塩基触媒の存在下で、８０〜１２０℃で１〜１５時間の反応時間で好適に行うことができる。溶媒としては、エタノール、プロパノール、イソプロパノール、ブタノール及びオクタノール等のアルコール系溶媒と、ベンゼン、トルエン及びキシレン等の芳香族系溶媒との混合溶媒が好適に用いられる。また、塩基触媒としては、キノリン、トリエチルアミン、ピリジン等の有機塩基や、炭酸カリウム、炭酸水素カリウム、炭酸水素ナトリウム等の無機塩基を用いることができる。
【００３２】
また、上記のスクワリリウム化合物（８）以外のスクワリリウム化合物についても、例えば、反応式（Ｓ３）において、化合物（７）に代えて他の化合物を適宜選択して用い、反応条件を適正化することで合成できる。
【００３３】
本発明の光記録材料には、色素として上述のようなスクワリリウム化合物の塩のみを含有させてもよいし、シアニン色素のような他の色素あるいはクエンチャーを必要に応じて更に含有させてもよい。
【００３４】
以上のような本発明の光記録材料は、アルコール系溶媒、脂肪族炭化水素系溶媒、ハロゲン系溶媒、芳香族系溶媒等の安価な極性溶媒への溶解性が良好であり、以下に説明するような本発明の光記録媒体の記録層を形成させるために、好適に用いることができる。
【００３５】
（光記録媒体）
図１は本発明の光記録媒体に係る光記録ディスクの好適な一実施形態を示す部分断面図である。図１に示した光記録ディスク１は、ＤＶＤ規格に対応した追記型光記録コンパクトディスクであり、６３５〜６８０ｎｍの短波長の光による記録・再生が可能なものである。
【００３６】
光記録ディスク１０は、その一側から見て、基板１２、記録層１３、反射層１４、保護層１５、接着層５０、保護層２５、反射層２４、記録層２３、基板２２がこの順で積層された構造を有する。
【００３７】
基板１２は、直径が６４〜２００ｍｍ程度、厚さが０．６ｍｍ程度のディスク状のものである。基板１２の裏面側（記録層１３と反対側）からの記録及び再生を可能とするために、基板１２は記録光及び再生光に対して実質的に透明であることが好ましく、より具体的には、基板１２の記録光及び再生光に対する透過率が８８％以上であることが好ましい。基板１２の材料としては、透過率に関する上記条件を満たす樹脂又はガラスが好ましく、中でも、ポリカーボネート樹脂、アクリル樹脂、アモルファスポリエチレン、ＴＰＸ、ポリスチレン系樹脂などの熱可塑性樹脂が特に好ましい。
【００３８】
また、基板１２の記録層１３と接する面及び基板２３の記録層２４と接する面にはそれぞれグルーブ１２３、２２３が形成される。グルーブ１２３、２２３は、スパイラル状の連続型グルーブであることが好ましく、深さが６０〜２００ｎｍであり、幅が０．２〜０．５μｍであり、グルーブピッチが０．６〜１．０μｍであることが好ましい。これらのグルーブをこのような構成とすることにより、グルーブの反射レベルを低下させることなく、良好なトラッキング信号を得ることができる。グルーブ１２３は、例えば、上記樹脂を用いて射出成形等により基板１２を成形する際に同時に形成可能であるが、基板１２の製造後に２Ｐ法等によりグルーブ１２３を形成する樹脂層を基板１２上に形成し、基板１２とこの樹脂層との複合基板としてもよい。また、記録層１３、２３それぞれの厚さは５０〜２００ｎｍであり、記録光に対する複素屈折率はｎ＝１．８〜２．６、ｋ＝０．０２〜０．２０であると好ましい。
【００３９】
記録層１３は、上述したようなスクワリリウム化合物の塩からなる色素を含有する。記録層１３は、例えば、色素が溶解した塗布液を基板１２上に塗布し、塗膜を乾燥させて形成することができる。塗布液に用いる溶媒としては、アルコール系溶媒（ケトアルコール系、エチレングリコールモノアルキルエーテル系等のアルコキシアルコール系を含む。）、脂肪族炭化水素系溶媒、ケトン系溶媒、エステル系溶媒、エーテル系溶媒、芳香族系溶媒、ハロゲン化アルキル系溶媒等が挙げられる。
【００４０】
アルコール系溶媒としては、アルコキシアルコール系、ケトアルコール系などが好ましい。アルコキシアルコール系溶媒は、アルコキシ部分の炭素原子数が１〜４であることが好ましく、かつアルコール部分の炭素原子数が１〜５、さらには２〜５であることが好ましく、総炭素原子数が３〜７であることが好ましい。具体的には、エチレングリコールモノメチルエーテル（メチルセロソルブ）やエチレングリコールモノエチルエーテル（エチルセロソルブ、エトキシエタノールともいう）やブチルセロソルブ、２−イソプロポキシ−１−エタノール等のエチレングリコールモノアルキルエーテル（セロソルブ）系や１−メトキシ−２−プロパノール、１−メトキシ−２−ブタノール、３−メトキシ−１−ブタノール、４−メトキシ−１−ブタノール、１−エトキシ−２−プロパノール等が挙げられる。ケトアルコール系としてはジアセトンアルコール等が挙げられる。あるいは、２，２，３，３−テトラフルオロプロパノール（ＴＦＰ）などのフッ素化アルコールのような特殊な溶媒を用いてもよいが、上述の本発明の光記録材料の場合、より汎用的な溶媒であっても溶解度が比較的高いため、安価な溶媒を用いて製造コストをさらに抑制することも可能である。
【００４１】
脂肪族炭化水素系溶媒としては、ｎ−ヘキサン、シクロヘキサン、メチルシクロヘキサン、エチルシクロヘキサン、シクロオクタン、ジメチルシクロヘキサン、ｎ−オクタン、ｉｓｏ−プロピルシクロヘキサン、ｔ−ブチルシクロヘキサンなどが好ましく、なかでもエチルシクロヘキサン、ジメチルシクロヘキサンなどが好ましい。
【００４２】
また、ケトン系としてはシクロヘキサノンなどが挙げられる。
【００４３】
本発明では、特にエチレングリコールモノアルキルエーテル系等のアルコキシアルコール系が好ましく、中でもエチレングリコールモノエチルエーテル、１−メトキシ−２−プロパノール、１−メトキシ−２−ブタノール等が好ましい。溶媒は１種を単独で用いてもよく、あるいは２種以上の混合溶媒であってもよい。例えばエチレングリコールモノエチルエーテルと１−メトキシ−２−ブタノールの混合溶媒が好適に使用される。
【００４４】
また、塗布液には、色素の他、バインダー、分散剤、安定剤などを適宜含有させてもよい。塗布液中の色素の含有量は、好ましくは０．０５〜１０質量％である。
【００４５】
塗布液の塗布方法としては、スピンコーティング法、グラビア塗布法、スプレーコート
法、ディップコート法などが適用可能であり、中でもスピンコート法が好ましい。
【００４６】
このようにして形成される記録層１３の厚さは、乾燥膜厚で、３０〜３００ｎｍとすることが好ましい。この範囲外では、反射率が低下して、ＤＶＤ規格に対応した再生を行うことが困難となる。
【００４７】
また、記録層１３の記録光及び再生光に対する消衰係数（複素屈折率の虚部ｋ）は、０〜０．２０であることが好ましい。消衰係数が０．２０を超えると十分な反射率が得られない傾向にある。また、記録層１３の屈折率（複素屈折率の実部ｎ）は１．８以上であることが好ましい。屈折率が１．８未満の場合、信号の変調度が小さくなる傾向にある。なお、屈折率の上限は特に制限されないが、有機色素の合成上の都合から、通常２．６程度である。
【００４８】
記録層１３の消衰係数及び屈折率は以下の手順に従い求めることができる。まず、所定の透明基板上に記録層を４０〜１００ｎｍ程度に設けて測定用サンプルを作製し、次いで、この測定用サンプルの基板を通しての反射率あるいは記録層側からの反射率を測定することによって求められる。この場合、反射率は、記録・再生光の波長を用いて鏡面反射（５°程度）にて測定する。さらに、サンプルの透過率を測定する。そして、これらの測定値から、例えば共立全書「光学」、石黒浩三、第１６８〜１７８ページに記載の方法に準じ、消衰係数及び屈折率を算出することができる。
【００４９】
記録層１３上には、反射層１４が記録層１３に密着して設けられる。反射層１４は、高反射率の金属又は合金を用いて蒸着、スパッタ等を行うことにより形成可能である。金属及び合金としては、金（Ａｕ）、銅（Ｃｕ）、アルミニウム（Ａｌ）、銀（Ａｇ）及びこれらの合金が挙げられる。このようにして形成される反射層１４の厚さは５０〜１２０ｎｍであることが好ましい。
【００５０】
反射層１４上には、保護層１５が反射層１４に密着して設けられる。保護層１５は層状であってもシート状であってもよく、例えば、紫外線硬化樹脂などの材料を含む塗布液を反射層１４上に塗布し、必要に応じて塗膜を乾燥させることにより形成可能である。塗布の際には、スピンコート法、グラビア塗布法、スプレーコート法、ディップコート法などが適用可能である。このようにして形成される保護層１５の厚さは０．５〜１００μｍであることが好ましい。
【００５１】
また、光記録ディスク１０は、図２に示すように、保護層１５上にダミー基板１６が保護層１５に密着するように設けられ、記録層として記録層１５の１層のみを有する構成であってもよい。この場合、ダミー基板１６は基板１２と同様の材質及び厚さとすることができる。
【００５２】
接着層５０の材料としては、熱硬化性樹脂を含有する接着剤が好ましく用いられる、接着層５０の厚さは１０〜２００μｍ程度である。
【００５３】
光記録ディスク１０に記録又は追記を行う際には、所定波長を有する記録光を、基板１２の裏面からパルス状に照射し、照射部の光反射率を変化させる。このとき、上述したスクワリリウム化合物の塩からなる色素を含む記録層１３が設けられた光記録ディスク１０によれば、短波長の記録・再生光により情報の記録・再生を行う場合であっても、記録層の成膜性、耐光性及び記録再生特性を高水準でバランスよく達成することができる。
【００５４】
以上、本発明の光記録媒体の好適な実施形態について説明したが、本発明は上記実施形態に限定されるものではない。例えば、保護層と別に接着層を設けず、保護層を接着層として機能させたような構成を有する光記録ディスクであってもよい。
【実施例】
【００５５】
以下、実施例により本発明を更に詳細に説明するが、本発明はこれらの実施例に限定されるものではない。
【００５６】
（実施例１）
＜溶解性＞
下記式（１ａ）で表されるスクワリリウム化合物の塩１ａについて、２，２，３，３−テトラフルオロプロパノール（ＴＦＰ）への溶解性を確認するため、ＴＦＰに対して１質量％の量の塩１ａの溶解を試みたところ、塩１ａは完全に溶解して色素溶液となることを確認した。
【００５７】
【化５】
2006150856.tif 000006
【００５８】
＜光記録媒体の作製＞
一側にプリグルーブ（溝深さ１４０ｎｍ、幅０．３３μｍ、グルーブピッチ０．７４μｍ）を有する直径１２０ｍｍ、厚さ０．６ｍｍのポリカーボネート樹脂基板を準備した。一方、上記塩１ａを、その含有率が１質量％となるように、テトラフルオロプロパノール（ＴＦＰ）に加えて記録層形成用の塗布液を調製した。
【００５９】
得られた塗布液を上記ポリカーボネート樹脂基板のプリグルーブが形成された面上に塗布し、乾燥させて記録層（厚さ９０ｎｍ）を形成した。次いで、この記録層上に、スパッタ法によりＡｇ反射層（厚さ１５０ｎｍ）を形成し、さらに、Ａｇ反射層上に紫外線硬化方のアクリル樹脂からなる透明な保護層（厚さ３μｍ）を形成して積層構造体を得た。この積層構造体を２枚作製し、それらの保護層が内側となるように接着剤で張り合わせて、図２に示すものと同様の構成を有する光記録ディスクを得た。
【００６０】
（実施例２）
＜溶解性＞
下記式（１ｂ）で表されるスクワリリウム化合物の塩１ｂについて、実施例１と同様に、ＴＦＰに対して１質量％の量の塩１ｂの溶解を試みたところ、塩１ｂは完全に溶解して色素溶液となることを確認した。
【００６１】
【化６】
2006150856.tif 000007
【００６２】
＜光記録媒体の作製＞
塩１ａに代えて、塩１ｂを用いたこと以外は実施例１と同様にして、光記録ディスクを作製した。
【００６３】
（実施例３）
＜溶解性＞
下記式（１ｃ）で表されるスクワリリウム化合物の塩１ｃについて、実施例１と同様に、ＴＦＰに対して１質量％の量の塩１ｃの溶解を試みたところ、塩１ｃは完全に溶解して色素溶液となることを確認した。
【００６４】
【化７】
2006150856.tif 000008
【００６５】
＜光記録媒体の作製＞
塩１ａに代えて、塩１ｃを用いたこと以外は実施例１と同様にして、光記録ディスクを作製した。
【００６６】
（比較例１）
＜溶解性＞
下記式（８ａ）で表されるスクワリリウム化合物８ａについて、実施例１と同様にＴＦＰに対する溶解性を評価したところ、その溶解度は０．１質量％以下であり、実施例１〜３の塩よりも溶解性が低かった。
【００６７】
【化８】
2006150856.tif 000009
【００６８】
＜光記録媒体の作製＞
塩１ａに代えて、スクワリリウム化合物８ａを用いたこと以外は実施例１と同様にして、光記録ディスクを作製した。ただし、色素の溶解性が低いために得られた光記録ディスクの状態が悪く、ジッター等の評価が困難又は不能であった。
【００６９】
（比較例２）
＜溶解性＞
下記式（８ｂ）で表されるスクワリリウム化合物８ｂについて、実施例１と同様にＴＦＰに対する溶解性を評価したところ、その溶解度は０．１質量％以下であり、実施例１〜３の塩よりも溶解性が低かった。ただし、色素の溶解性が低いために得られた光記録ディスクの状態が悪く、ジッター等の評価が困難又は不能であった。
【００７０】
【化９】
2006150856.tif 000010
【００７１】
＜光記録媒体の作製＞
塩１ａに代えて、スクワリリウム化合物８ｂを用いたこと以外は実施例１と同様にして、光記録ディスクを作製した。
（比較例３）
【００７２】
＜溶解性＞
下記式（８ｃ）で表されるスクワリリウム化合物８ｃについて、実施例１と同様にＴＦＰに対する溶解性を評価したところ、その溶解度は０．１質量％以下であり、実施例１〜３の塩よりも溶解性が低かった。
【００７３】
【化１０】
2006150856.tif 000011
【００７４】
＜光記録媒体の作製＞
塩１ａに代えて、スクワリリウム化合物８ｃを用いたこと以外は実施例１と同様にして、光記録ディスクを作製した。ただし、色素の溶解性が低いために得られた光記録ディスクの状態が悪く、ジッター等の評価が困難又は不能であった。
【００７５】
［記録・再生特性の評価］
実施例１〜３及び比較例１〜３の各光記録ディスクに対し、波長６５５ｎｍのレーザー光を用いて線速１４ｍ／秒で信号を記録した後、波長６５５ｎｍのレーザー光を用いて線速３．５ｍ／秒で再生したときの反射率（Ｒｔｏｐ）及び変調度（Ｍｏｄ．）を初期値として測定した。なお、レンズ孔径ＮＡは０．６であった。結果を表１に示す。
【００７６】
（耐光性の評価）
実施例１〜３の各光記録ディスクに対して、５万ルックスのキセノンランプ（島津社製キセノンフェードメーター）を８０時間連続照射する条件で耐光テストを行った。耐光テスト後の光記録ディスクについて、上記と同様にして反射率（Ｒｔｏｐ）及び変調度（Ｍｏｄ．）を測定した。
【００７７】
（信頼性の評価）
実施例１〜３の各光記録ディスクを、８０℃、８０％ＲＨの環境下、２００時間放置する条件で保存テストを行った。保存テスト後の光記録ディスクについて、上記と同様にして反射率（Ｒｔｏｐ）及び変調度（Ｍｏｄ．）を測定した。なお、ＤＶＤの規格値は、反射率４５％以上、変調度６０％以上、ジッタ−８％以下である。
【００７８】
【表１】
2006150856.tif 000012
【００７９】
表１に示すように、実施例１〜３の光記録ディスクは、塩を形成していないスクワリリウム化合物を色素として用いた比較例１〜３と比較して、反射率、変調度、ジッターといった記録・再生特性に優れ、更に、耐光性及び保存安定性（耐候性）にも優れるものであった。なお、表１中「−］は評価不能であったことを示す。
【図面の簡単な説明】
【００８０】
【図１】本発明の光記録媒体に係る光記録ディスクの一実施形態を示す部分断面図である。
【図２】本発明の光記録媒体に係る光記録ディスクの他の実施形態を示す部分断面図である。
【符号の説明】
【００８１】
１０…光記録ディスク、１２、２２…基板、１３、２３…記録層、１４、２４…反射層、１５、２５…保護層、１６…ダミー基板、１２３、２２３…グルーブ、５０…接着層。
【図１】
2006150856.tif 000017
【図２】
2006150856.tif 000018